【誤訳訂正書】
【提出日】平成29年1月13日(2017.1.13)
【誤訳訂正１】
【訂正対象書類名】明細書
【訂正対象項目名】全文
【訂正方法】変更
【訂正の内容】
【発明の詳細な説明】
【発明の名称】強化焼結ガラス構造体の形成方法
【関連出願の相互参照】
【０００１】
本出願は、２０１３年２月２１日に出願された米国仮特許出願第６１／７６７３８２号明細書に基づく優先権の利益を主張するものであり、その内容に依拠し、その全内容を本明細書に援用する。
【技術分野】
【０００２】
本開示は、積層ガラス構造体に関し、より詳細には、強化された／耐傷性および耐衝撃性を有するガラス積層構造体に関する。
【背景技術】
【０００３】
積層ガラス構造体は、様々な機器、自動車部品、建築構造または電子デバイスの製作における部品として使用することができる。例えば、積層ガラス構造体は、冷蔵庫、装飾用ガラス（ｄｅｃｏｒａｔｉｖｅ  ｇｌａｚｉｎｇ）、テレビ等の様々な最終製品にカバーガラスとして組み込むこともできるし、あるいはスマート・インタラクティブ・ディスプレイ（ｓｍａｒｔ  ｉｎｔｅｒａｃｔｉｖｅ  ｄｉｓｐｌａｙ）に内蔵されるタッチパネル用積層体（ｔｏｕｃｈ  ｌａｍｉｎａｔｅ）として組み込むこともできる。しかしながら、積層ガラス構造体が利用できる用途は、その強度および耐衝撃性によって限定されている。さらに、一部の電子機器においては、特殊な形状を有する積層ガラス構造体、例えば、湾曲しているか、付形されているか、面取りされているか（ｂｅｖｅｌｅｄ）、傾斜面を有するか（ｂｅｚｅｌｅｄ）、または他の何らかの外形に合わせた輪郭を有する積層ガラスシートが必要である。
【発明の概要】
【発明が解決しようとする課題】
【０００４】
したがって、強化および／または耐衝撃性積層ガラス構造体を形成するための装置および方法が必要とされている。
【課題を解決するための手段】
【０００５】
フレキシブルガラスの機械的信頼性および耐衝撃性を改善するための一技法は、２枚のフレキシブルガラスシートの間に、または１枚のフレキシブルガラスシートと他の基板との間に、焼結材料の層を介在させることである。フレキシブルガラスは、３００マイクロメートル以下の厚み（これらに限定されるものではないが、３００、２７５、２５０、２２５、２００、１９０、１８０、１７０、１６０、１５０、１４０、１３０、１２０、１１０、１００、９０、８０、７０、６０、５０、４０、３０、２０または１０マイクロメートルが挙げられる）を有することができるガラスである。積層ガラス構造体の機械強度および耐衝撃性に関する要件に加えて、意図された用途の範囲内で予想される曲げ応力および積層ガラス構造体から得ようとする効果に応じて、本明細書に開示した概念に従い様々な機械的要件に適合するように積層ガラス構造体を設計することができる。適切に使用された場合、積層ガラス構造体は、非積層化フレキシブルガラスと比較して、改善された機械的信頼性および耐衝撃性を提供することができる。積層ガラス構造体の耐衝撃性は、例えば、鋼球落下試験の結果または圧縮応力解析により定めることができる。
【０００６】
以下の詳細な説明にさらなる特徴および利点を記載するが、その一部は、記載内容から当業者に容易に理解されるか、あるいは発明の詳細な説明および添付の図面に例示する開示内容を実施することによって認識されるであろう。前述の一般的な説明および後述する詳細な説明はいずれも、本開示の単なる例示であって、特許請求される本開示の性質および特徴を理解するための概要または構成を提供することを企図するものであることを理解すべきである。
【０００７】
添付の図面は、本開示の原理をさらに理解するために含まれており、本明細書に組み込まれ、本明細書の一部を構成する。図面は１つ以上の実施形態を例示しており、記載内容と一緒になって、本開示の原理および作用の一例を説明する役割を果たす。本明細書および図面に開示されている本開示の様々な特徴は任意のあらゆる組合せで用いることができることを理解すべきである。非限定的な例として、本開示の様々な特徴を以下に示す態様に従い互いに組み合わせることができる。
【０００８】
第１の態様によれば、
厚みが≦３００μｍであるフレキシブルガラスシートを含む第１基板層と、
第２基板層と、
第１基板層の第１面および第２基板層の第２面に結合した焼結ガラスフリット材層と
を含む強化積層ガラス構造体であって、焼結ガラスフリット材層は、フレキシブルガラスシートの全厚に亘って少なくとも約１００ＭＰａの圧縮応力を付与する、第１および第２面に結合した焼結ガラスフリットを含む、強化積層ガラス構造体が提供される。
【０００９】
第２の態様によれば、フレキシブルガラスシートの厚みが≦２００μｍである、第１の態様の強化積層ガラス構造体が提供される。
【００１０】
第３の態様によれば、フレキシブルガラスシートの厚みが≦１００μｍである、第１の態様の強化積層ガラス構造体が提供される。
【００１１】
第４の態様によれば、第２基板層が、銅、金属、ガラスまたは金属合金のうちの１種から構成される、第１〜３の態様のいずれかの強化積層ガラス構造体が提供される。
【００１２】
第５の態様によれば、焼結ガラスフリット材層の厚みが２５μｍ〜１２５μｍである、第１〜４の態様のいずれか１態様による強化積層ガラス構造体が提供される。
【００１３】
第６の態様によれば、フレキシブルガラスシートが化学強化されたガラスシートである、第１〜５の態様のいずれかの強化積層ガラス構造体が提供される。
【００１４】
第７の態様によれば、強化積層ガラス構造体がイオン交換プロセスに付される、第１〜６の態様のいずれかの強化積層ガラス構造体が提供される。
【００１５】
第８の態様によれば、厚みが３００μｍ以下である、第１〜７の態様のいずれかの強化積層ガラス構造体が提供される。
【００１６】
第９の態様によれば、第２および第３焼結ガラスフリット材層をさらに含む、第１〜８の態様のいずれかの強化積層ガラス構造体が提供される。
【００１７】
第１０の態様によれば、圧縮応力が≧１８０ＭＰａである、第１〜９の態様のいずれかの強化積層ガラス構造体が提供される。
【００１８】
第１１の態様によれば、積層後の強化積層ガラス構造体がイオン交換プロセスに付される、第１〜１０のいずれかの強化積層ガラス構造体が提供される。
【００１９】
第１２の態様によれば、強化積層ガラス構造体の形成方法において：
厚みが≦３００μｍであるフレキシブルガラスシートを含む第１基板層を提供するステップと、
このフレキシブルガラスシートの表面にガラスフリット材の層を適用し、積層ガラス構造体を形成するステップと、
冷却によってフレキシブルガラスシートの全厚に亘って少なくとも１００ＭＰａの圧縮応力が導入されるようにガラスフリット材を焼結するのに十分な温度に、このガラスフリット材を加熱するステップと
を有してなる方法が提供される。
【００２０】
第１３の態様によれば、ガラスフリット材がガラスフリットテープである、第１２の態様の強化積層ガラス構造体の形成方法が提供される。
【００２１】
第１４の態様によれば、積層ガラス構造体に第２基板層を提供するステップをさらに含む、第１２または１３の態様のいずれかの強化積層ガラス構造体の形成方法が提供される。
【００２２】
第１５の態様によれば、第２基板層が、銅、金属、ガラスまたは金属合金のうちの１種から構成される、第１４の態様の強化積層ガラス構造体の形成方法が提供される。
【００２３】
第１６の態様によれば、圧縮応力が≧１８０ＭＰａである、第１２〜１５の態様のいずれかの強化積層ガラス構造体の形成方法が提供される。
【００２４】
第１７の態様によれば、フレキシブルガラスシートの厚みが≦２００μｍである、第１２〜１６の態様のいずれかの強化積層ガラス構造体の形成方法が提供される。
【００２５】
第１８の態様によれば、ガラスフリット材のＣＴＥがフレキシブルガラスシートのＣＴＥの２倍以上である、第１２〜１７の態様のいずれかの強化積層ガラス構造体の形成方法が提供される。
【００２６】
第１９の態様によれば、ガラスフリット材のＣＴＥの値が３ｐｐｍ／℃〜１０ｐｐｍ／℃である、第１２〜１８の態様のいずれかの強化積層ガラス構造体の形成方法が提供される。
【００２７】
第２０の態様によれば、ガラスフリット材のＣＴＥの値がフレキシブルガラスシートのＣＴＥの値を少なくとも３ｐｐｍ／℃上回る、第１２〜１９の態様のいずれかの強化積層ガラス構造体の形成方法が提供される。
【００２８】
第２１の態様によれば、前記ガラスフリット材が傾斜組成を有する、第１２〜２０の態様のいずれかの強化積層ガラス構造体の形成方法が提供される。
【００２９】
第２２の態様によれば、焼結ガラスフリット材層が、散乱要素を含むかまたは紫外光吸収性を有する、第１２〜２１の態様のいずれかの強化積層ガラス構造体の形成方法が提供される。
【００３０】
本開示の上述のおよび他の特徴、態様および利点は、添付の図面を参照しながら以下に示す本開示の詳細な説明を読むことによって一層理解される。
【図面の簡単な説明】
【００３１】
【図１】本開示の態様に従う対称積層ガラス構造体の一実施形態の横断面図を示すものである。
【図２】本開示の態様に従う対称積層ガラス構造体の一実施形態の横断面図を示すものである。
【図３】本開示の態様に従う非対称積層ガラス構造体の一実施形態の横断面図を示すものである。
【図４】本開示の態様に従う傾斜組成を有する焼結ガラスフリット材層を含む積層ガラス構造体の他の実施形態の横断面図を示すものである。
【図５】本開示の態様に従う傾斜組成を有する焼結ガラスフリット材層を含む積層ガラス構造体の他の実施形態の横断面図を示すものである。
【図６】本開示の態様に従う傾斜組成を有する焼結ガラスフリット材層を含む積層ガラス構造体の他の実施形態の横断面図を示すものである。
【図７】本開示の態様に従う複数の焼結ガラスフリット材層を含む対称積層ガラス構造体の一実施形態の横断面図を示すものである。
【発明を実施するための形態】
【００３２】
以下に示す詳細な説明においては、本開示の様々な原理を十分に理解するために具体的な詳細を開示する例示的な実施形態について説明するが、これらは説明を目的とするものであって限定を目的とするものではない。しかしながら、本開示の利点を有したまま、本明細書に開示した具体的な詳細とは異なる他の実施形態で本開示を実施することができることは当業者に明らかであろう。さらに、本開示の様々な原理の説明が曖昧にならないように、公知の装置、方法および材料の説明を省略することができる。最後に、該当する場合は、類似の参照番号は類似の構成要素を指すものとする。
【００３３】
本明細書においては、範囲を、「約」を付したある具体的な値から、および／または「約」を付した他の具体的な値までとして表すことができる。範囲をこのように表す場合、他の実施形態は、当該ある具体的な値から、および／または当該他の具体的な値までを包含する。同様に、先行詞「約」を用いることによって値を近似値で表す場合、その具体的な値は他の実施形態を成すと理解されるであろう。各範囲の終点は、他の終点との関係という意味でも、他の終点に対し独立しているという意味でも重要であることがさらに理解されるであろう。
【００３４】
本明細書において用いられる、方向を表す語、例えば、上方に（ｕｐ）、下方に（ｄｏｗｎ）、右方に（ｒｉｇｈｔ）、左方に（ｌｅｆｔ）、前方に（ｆｒｏｎｔ）、後方に（ｂａｃｋ）、最上部に（ｔｏｐ）、最下部に（ｂｏｔｔｏｍ）は、図面に描かれている図を参照するために用いるのみであって、絶対的な配置を示唆することを意図するものではない。
【００３５】
特に明記しない限り、本明細書に記載するどの方法も、そのステップを特定の順序で実施することが必要であると解釈されることを決して意図していない。したがって、方法クレームが、そのステップが従うべき順序を実際に列挙していない場合、または、それ以外の形で、特許請求の範囲または明細書において、そのステップが特定の順序に限定されることを具体的に述べていな場合は、いかなる点においても順序を示唆することを決して意図していない。このことは、ステップの順序または操作フローに関する論理の問題；文法構造または句読点から導かれる一般的意味；本明細書に記載される実施形態の数または種類等の、明示的な基準が記載されていない、あらゆる可能な場合における解釈にも当てはまる。
【００３６】
本明細書において用いられる単数形は、文脈上そうでないことが明示されていない限り、複数の指示対象も包含する。したがって、例えば、１つの構成要素に言及する場合、文脈上そうでないことが明示されていない限り、２つ以上のこの種の構成要素を有する態様も包含される。
【００３７】
ガラスは本来強度の高い材料であるが、その強度および機械的信頼性は、その表面欠陥または傷の大きさの分布および密集度（ｆｌａｗ  ｓｉｚｅ  ｄｅｎｓｉｔｙ  ｄｉｓｔｒｉｂｕｔｉｏｎ）ならびに材料が受ける応力の経時的な蓄積に応じて変化する。製品の寿命までの全期間に亘って、積層ガラス構造体は様々な種類の静的および動的機械応力を受ける可能性がある。本明細書に記載する実施形態は、全体として、フレキシブルガラスシートに焼結されるフリット材を用いてフレキシブルガラスシートを強化した積層ガラス構造体に関する。本明細書に述べる特定の実施例は、フリット材がガラスフリット材である積層ガラス構造体に関する。ガラスフリット材とフレキシブルガラスシートとの間の熱膨張係数（ＣＴＥ）のミスマッチが比較的大きいことを利用して、ガラスフリット材をフレキシブルガラスシートに高温で焼結させた後、ゆっくりと冷却することによって、積層ガラス構造体の耐衝撃性が改善される。このような高温手法を行うことにより、冷却後の積層ガラス構造体に、フレキシブルガラスシートの全厚に亘ってほぼ均一に分布した残留圧縮応力を生じさせることができる。
【実施例】
【００３８】
強化焼結ガラス構造体
図１、図２および図３を参照すると、例示的な強化焼結ガラス構造体１０および４０の横断面図（本明細書においては積層ガラス構造体１０および４０とも称する）が示されている。積層ガラス構造体は、フレキシブルガラス、フリット材（例えば、ガラスフリット材）および／または基板（例えば、ガラス以外の材料）から形成することができる。さらに、積層ガラス構造体は対称であっても非対称であってもよい。図１および図２に示す積層ガラス構造体１０等の対称積層ガラス構造体は、積層ガラス構造体の中心面Ｃよりも下側の層または層の一部と中心面Ｃよりも上側の層または層の一部とが鏡像を成すように形成されている。図３に示す積層ガラス構造体４０等の非対称積層ガラス構造体は、中心面Ｃに対しこのような鏡像を成していない。そうではなく、非対称積層ガラス構造体は、後述するように、例えば、フレキシブルガラス層と、焼結フリット材層と、非ガラス基板または同一でないガラス等であってもよい基板層とを含むことができる。
【００３９】
本明細書に記載する積層ガラス構造体において、フレキシブルガラスの厚みは、約０．３ｍｍ以下とすることができ、これらに限定されるものではないが、例えば、約０．０１〜０．０５ｍｍ、約０．０５〜０．１ｍｍ、約０．１〜０．１５ｍｍ、約０．１５〜０．３ｍｍ、０．３、０．２７５、０．２５、０．２２５、０．２、０．１９、０．１８、０．１７、０．１６、０．１５、０．１４、０．１３、０．１２、０．１１、０．１０、０．０９、０．０８、０．０７、０．０６、０．０５、０．０４、０．０３、０．０２または０．０１ｍｍを挙げることができる。フレキシブルガラスは、ガラス、ガラスセラミック、セラミック材またはこれらの複合体から形成することができる。高品質フレキシブルガラスを形成する溶融プロセス（例えば、ダウンドロー法）は、フラットパネルディスプレイ等の様々な機器に用いることができる。溶融プロセスで製造されるガラスの表面は他の方法により製造されるガラスと比較して平坦性および平滑性が非常に優れている。溶融プロセスは米国特許第３，３３８，６９６号明細書および米国特許第３，６８２，６０９号明細書に記載されている。他の好適なガラス形成方法としては、フロート法、アップドロー法およびスロットドロー法が挙げられる。さらに、フレキシブルガラスは、表面にＡｇイオンを０超〜０．０４７μｇ／ｃｍ２の範囲の含有量で含む化学組成を有するガラスを用いることによって抗菌性を有することができ、これは米国特許出願公開第２０１２／００３４４３５Ａ１号明細書にさらに詳細に記載されている。フレキシブルガラスはまた、銀を含むグレーズでコーティングすることも、あるいはそれ以外の形で銀イオンを添加することもでき、それによって所望の抗菌性を付与することができる。このことは米国特許出願公開第２０１１／００８１５４２Ａ１号明細書にさらに詳細に記載されている。さらに、所望の抗菌効果を付与するために、フレキシブルガラスのモル組成を、５０％ＳｉＯ２、２５％ＣａＯおよび２５％Ｎａ２Ｏとすることができる。
【００４０】
フレキシブルガラスは、フリット材をフレキシブルガラスに焼結させることによりフレキシブルガラスに圧縮応力を導入することによって強化される。粉末、溶液またはテープ形態とすることができるフリット材を、フレキシブルガラスの具体的な融点よりも低い温度に加熱することによってフリット材を焼結させ、フリット材中の原子がフリット材粒子の境界を超えて拡散し、フリット材が一体化することによって一つの固体となった焼結フリット材層が生成する。この焼結フリット材層は、ほぼ均一な多孔性を有することができ、２種類の異種材料の間に結合を生成することができる。
【００４１】
最初に図１および２を参照すると、積層ガラス構造体１０は、全体として、対称積層ガラス構造体と称され、第１フレキシブルガラス層１８および第２フレキシブルガラス層２２を形成するフレキシブルガラスシート１２に加えて、第１および第２フレキシブルガラス層１８、２２のフレキシブルガラスシート１２の間に挟持されている焼結ガラスフリット材層２０を形成するガラスフリット材１４を含み、焼結ガラスフリット材層２０はフレキシブルガラスシート１２に結合している。フレキシブルガラスシート１２の熱膨張係数（ＣＴＥ）およびガラスフリット材１４のＣＴＥのミスマッチすなわち差に起因して、第１および第２フレキシブルガラス層１８、２２のフレキシブルガラスシート１２の全厚に亘って圧縮応力が発生する。圧縮応力を強化することによってフレキシブルガラスの強度または耐衝撃性を向上することができる。ガラスフリット材１４のＣＴＥは、ガラスフリット材１４の組成を変化させることにより調整することができる。焼結ガラスフリット材層２０は傾斜組成を有することもでき、横方向または縦方向に傾斜させることで、後述するように、フレキシブルガラスシート１２の圧縮応力をそれに応じて分布させることが可能になる。これに加えて、フレキシブルガラスシート１２内に発生する圧縮応力は、同じく本明細書に述べるが、フリット材層２０を焼結させるために積層ガラス構造体１０を加熱する温度の影響も受ける可能性がある。
【００４２】
積層ガラス構造体１０の総厚３０は、約５０μｍ〜約３００μｍとすることができる。図１および図２においては、積層ガラス構造体１０の総厚３０を約３００μｍとすることができる。一例として、積層ガラス構造体１０は、厚み２４を約１００μｍとすることができる第１フレキシブルガラス層１８、厚み２６を約１００μｍとすることができる焼結ガラスフリット材層２０および厚み２８を約１００μｍとすることができる第２フレキシブルガラス層２２を含む。フレキシブルガラスシート１２は、個々に分離したシート形態で提供することができ、それ以外では、スプールに巻かれた連続形態で提供することもできる。２枚の５０μｍ厚のフレキシブルガラスシート１２およびこれらのガラスシートの間に挟持された１００μｍ厚のフリットテープ（ｆｒｉｔ  ｔａｐｅ）（後述する）の層を有する積層ガラス構造体１０の特定の実施形態においては、両方のガラスシートの全厚に亘り、圧縮応力の計算値は１００ＭＰａを超える。この場合、フレキシブルガラスシートのＣＴＥは３ｐｐｍ／℃であり、フリット材のＣＴＥは１０．４ｐｐｍ／℃であり、集合体（ａｓｓｅｍｂｌｙ）温度は約４５０℃を超える。
【００４３】
図３において、非対称積層ガラス構造体４０は、フレキシブルガラスシート１２から構成される第１フレキシブルガラス層４２、非ガラス基板材料６６から構成される基板層４６ならびに第１フレキシブルガラス層４２および基板層４６の間に挟持されたガラスフリット材１４から構成される焼結ガラスフリット材層４４を含む。一例として、この積層ガラス構造体４０の総厚６２は約３００μｍとすることができる。基板層４６の厚み６０は約１００μｍとすることができる。他の実施形態においては、基板層４６の厚み６０は３００μｍ以下（約２００μｍ、約７５μｍ、約５０μｍ、約２５μｍ、約１０μｍ等）とすることができる。基板材料６６は、金属、金属合金（ステンレス鋼、銅、ニッケル、黄銅、青銅、チタン、タングステン、鋳鉄、アルミニウム等）、セラミック、複合体もしくは他の剛性材料またはこれらの材料の組合せ等の非ガラス基板とすることができ、あるいは、第１フレキシブルガラス層４２とは化学組成が異なるかもしくは厚みが異なるガラス等の別のガラスとすることもできる。第１フレキシブルガラス層４２を金属基板材料６６に焼結する場合は、金属のＣＴＥが高いため、積層ガラス構造体４０の形成時に発生する圧縮応力を増大させることができる。例えば、銅のＣＴＥは１６ｐｐｍ／℃であり、ヤング率は１１５ＧＰａであり、ステンレス鋼のＣＴＥは１５ｐｐｍ／℃であり、ヤング率は２００ＧＰａである。この積層ガラス構造体４０の特定の実施形態においては、非対称積層ガラス構造体４０は、厚みが２００μｍであるステンレス鋼基板材料６６に焼結された厚みが５０μｍであるフレキシブルガラス層から形成することができ、これらは厚みが２５μｍのフリットテープであるガラスフリット材１４から構成される焼結ガラスフリット材層４４で分離されている。フレキシブルガラス層内の圧縮応力の計算値は１８０ＭＰａを超える。この場合、フレキシブルガラスシートのＣＴＥは３ｐｐｍ／℃であり、フリット材のＣＴＥは１０．４ｐｐｍ／℃であり、集合体温度は約４５０℃を超える。
【００４４】
積層ガラス構造体１０および４０ならびに本明細書に記載する他の積層ガラス構造体は、様々な方法に従い形成することができる。例えば、積層ガラス構造体１０を形成する一方法は、フレキシブルガラスシート１２を含む第１および第２フレキシブルガラス層１８、２２を集合し、フレキシブルガラスシート１２の間にガラスフリット材１４を挟持することを含む。次いで、積層ガラス構造体１０全体を単回の熱サイクルで加熱し、ガラスフリット材１４をフレキシブルガラスシート１２に焼結させ、それによって強化された積層ガラス構造体１０を形成し、フレキシブルガラスシート１２全体に亘る圧縮応力を発生させる。熱サイクルは、ガラスフリット材１４が一体化してフレキシブルガラスシート１２に付着するような焼結温度で行うことができる。積層ガラス構造体４０等の非対称積層ガラス構造体の場合、ガラスフリット材１４を、単回の熱サイクルで加熱する前に基板材料６６またはフレキシブルガラスシート１２のいずれかの表面に配置することができる。
【００４５】
積層ガラス構造体１０および４０を形成する他の方法は、２回の熱サイクルを含むものである。積層ガラス構造体１０の場合、図１の下側フレキシブルガラス層３４を形成するフレキシブルガラスシート１２の表面にガラスフリット材１４を配置する。次いでこの構造体を、１回の熱サイクルで、ガラスフリット材１４の具体的な焼結温度よりも低い温度で加熱する。こうすることにより、ガラスフリット材の一部として含有されている可能性があるバインダーまたは他の任意の物質を放散または焼失させることができる。１回の熱サイクルを経た構造体の最上部に、上側フレキシブルガラス層３２を形成する第２フレキシブルガラスシート１２を配置し、集合体全体を、ガラスフリット材１４を一体化させる４００℃等の焼結温度で第２熱サイクルに付すことにより、ガラスフリット材１４およびフレキシブルガラスシート１２の間に結合が生成し、フレキシブルガラスシート１２全体に亘る圧縮応力が発生する。非対称積層ガラス構造体４０の場合は、ガラスフリット材１４を基板材料６６またはフレキシブルガラスシート１２のいずれかの表面上に配置した後に１回目の熱サイクルに付し、残りの層を焼結前の構造体の最上部に配置して、積層ガラス構造体４０に使用される材料に応じた焼結温度で第２の熱サイクルに付すことができる。
【００４６】
再び図２を参照すると、積層ガラス構造体１０の第１および第２フレキシブルガラス層１８、２２のフレキシブルガラスシート１２内の残留圧縮応力は、フレキシブルガラス層１８、２２の全厚に亘って実質的に均一とすることができる。残留圧縮応力は、ガラスフリット材１４をフレキシブルガラス層１８、２２に高い焼結温度で焼結させた後、約２０℃毎分以下等（約１０℃毎分以下、約５℃毎分以下等）の冷却速度で室温まで冷却する際に発生する。この高い焼結温度は室温よりも高く、フレキシブルガラスシート１２に固有の変形温度よりも低く、これらに限定されるものではないが、約４００℃以上（約５００℃以上、約６００℃以上等）が挙げられる。図３の非対称積層ガラス構造体４０においては、基板材料６６の熱量または変形温度も考慮することができる。さらに、３層を積層したガラス構造体を図１、図２および図３に例示するが、層の数は３層より多くても少なくてもよく、例えば、最終用途および処理要件に応じて選択される。さらに、本明細書に記載する積層ガラス構造体は、湾曲させることもできるし、あるいは平坦でない外形を有するように他の形状を付与することもできる。他の様々な積層体の例を本明細書において記載する。
【００４７】
図１、図２および図３を参照すると、焼結ガラスフリット材層２０および４４がガラスフリット材１４により形成されている。ガラスフリット材１４は、熱サイクルまたは焼結時に加熱することにより一体化する材料である。ガラスフリット材１４の材料組成はガラスフリット材１４のＣＴＥに影響を与える可能性があり、それによってフレキシブルガラスシート１２内に発生する圧縮応力に影響を与える。ガラスフリット材１４の材料組成は、意図された用途の強度要件に応じて変化させることもできる。例えば、ガラスフリット材１４は、ガラスフリット材１４のＣＴＥ値がフレキシブルガラスシート１２のＣＴＥ値よりも高くなるように選択することができる。例えば、ガラスフリット材１４のＣＴＥ値は、フレキシブルガラスシート１２のＣＴＥ値の約２倍超または約５倍超とすることができる。幾つかの実施形態においては、ＣＴＥのミスマッチは少なくとも約３ｐｐｍ／℃以上、例えば、約６ｐｐｍ／℃とすることができる。
【００４８】
積層ガラス構造体１０の焼結ガラスフリット材層２０は、第１および第２フレキシブルガラス層１８、２２のそれぞれの広い表面３６、３８の間の界面を結合させるために使用することができる。積層ガラス構造体４０の焼結ガラスフリット材層４４は、第１フレキシブルガラス層４２および基板層４６のそれぞれの広い表面５２、５４の間の界面を結合させるために使用することができる。積層ガラス構造体１０、４０のどちらにおいても、焼結ガラスフリット材層２０、４４は薄肉であってもよく、厚みが約２００μｍ以下、例えば、約１００μｍ以下（約５０μｍ以下、約２５μｍ以下等）とすることができる。１つまたは複数のフレキシブルガラスシート１２およびガラスフリット材１４の間のＣＴＥのミスマッチが大きいため、ガラスフリット材１４を、１つまたは複数のフレキシブルガラスシート１２に対し少なくともある程度熱膨張させることができる。
【００４９】
積層ガラス構造体１０、４０のどちらにおいても、ガラスフリット材１４は、１つまたは複数のフレキシブルガラスシート１２の表面全体を覆うように適用することもできるし、あるいは１つまたは複数のフレキシブルガラスシート１２の表面全体の面積よりも小さい面積を覆うように適用することもでき、例えば、縞状パターン、ジグザグパターン、ランダムなパターン等で配置することができる。こうすることにより、大面積の積層ガラス構造体を２つ以上の別々の積層ガラス構造体に分離することを可能にし得る切断経路またはその他の切断領域を積層ガラス構造体１０、４０上に付与しやすくなるであろう。ガラスフリット材１４はまた、スロットダイコーティングやスクリーン印刷等のコーティングプロセスを用いて基板を被覆することもできる。
【００５０】
上述したように、ガラスフリット材１４は、フレキシブルガラスおよび基板材料等の異種材料を結合するために使用することができる。ガラスフリットは、フリットテープであってもよいし、あるいはガラスフリット材および有機バインダーを含むフリット溶液から構成されるフリットぺーストであってもよい。加熱中に有機バインダーの一部または全部を放散することができ、フリットをフレキシブルガラスシート１２および／または基板材料６６に結合させることができる。ガラスフリット材１４としてフリットを使用した場合、フリットは、フレキシブルガラスシート１２の表面に単に局所的に適用するのではなく、表面全体に展延することができる。こうすることにより、積層ガラス構造体の剥離または亀裂の原因となり得る局在化した過度の応力がフリット材に生じる可能性を低減することができる。
【００５１】
ガラスフリット材１４がフリットテープである場合、フリットテープはフレキシブルガラスまたは基板の表面に適用される未焼結または一部焼結されたテープとすることができる。フレキシブルガラスシート１２がスプールに巻かれた連続形態で提供される例においては、フリットテープを用いることにより、積層ガラス構造体を連続的に形成することが可能になるであろう。さらに、フレキシブルガラスシート１２がスプールに巻かれた連続形態で提供され、焼結材料としてフリットが使用される場合、フリットを、例えばスロットダイに、またはテープ成形法（ｔａｐｅ  ｃａｓｔｉｎｇ  ｐｒｏｃｅｓｓ）を用いて計量供給することができる。フリットを計量供給することにより、コーティングを開始および停止して、焼結ガラスフリット材層を有しない切断経路または切断領域を形成することが可能になる。
【００５２】
積層ガラス構造体１０、４０のガラスフリット材１４として使用することができるフリットテープは、例えば、Ｖｉｔｔａ  Ｃｏｒｐｏｒａｔｉｏｎ（本部：コネチカット州ベゼル（Ｂｅｔｈｅｌ））から市販されている。フリットテープは、ＣＴＥ値が３ｐｐｍ／℃以上〜１０ｐｐｍ／℃以下の範囲にあり、厚みが２５μｍ以上〜１２５μｍ以下の範囲にある材料が入手可能である。フリットテープの具体例は、作業温度が４１０℃、ＣＴＥ値が７．５ｐｐｍ／℃；作業温度が４６０℃、ＣＴＥ値が１０．４ｐｐｍ／℃；作業温度が４５０℃、ＣＴＥ値が８．９ｐｐｍ／℃を有することができる。
【００５３】
ガラスフリット材１４は、焼結プロセスに異なるエネルギー源を使用することを可能にする異なる吸収能を有することができる。ガラスフリット材１４に加えて、焼結ガラスフリット材層は、有機発光ダイオード（ＯＬＥＤ）照明および太陽光発電（ＰＶ）等の用途を拡張する散乱要素またはＯＬＥＤおよびＰＶ装置の寿命を延ばすことができる紫外光吸収性等のさらなる要素を含むことができる。焼結材料中に含まれる散乱要素は、ＯＬＥＤおよびＰＶ用途に用いるための取出効率（ｏｕｔ−ｃｏｕｐｌｉｎｇ）または入射効率（ｉｎ−ｃｏｕｐｌｉｎｇ）を向上することができる。焼結ガラスフリット材層はまた、焼結時に異なるエネルギー源を使用することを可能にする異なる波長の光を吸収する要素から形成することも、あるいはこれらの要素を含むこともできる。
【００５４】
積層ガラス構造体１０、４０の外面上のフレキシブルガラスの層を焼結温度で加熱し、放冷した後に、フレキシブルガラスシート１２の全厚に亘って圧縮応力が発生する。対称積層ガラス構造体１０においては、フレキシブルガラス層全体にほぼ均一な圧縮応力を生じさせることができ、非対称積層ガラス構造体４０においては、圧縮応力は、フレキシブルガラス層全体に亘って均一とならない場合もある。
傾斜組成を有する焼結材料を含む積層ガラス構造
図４〜７を参照すると、上述の積層ガラス構造体の焼結ガラスフリット材層は、フリットテープから、または印刷プロセスを用いて形成することができる。これらの例においては、焼結ガラスフリット材層は、焼結ガラスフリット材層が縦方向または横方向に傾斜組成を有するように構成することができる。焼結材料は、焼結ガラスフリット材層の厚み方向すなわち縦方向に、および／またはフレキシブルガラスもしくは基板の表面方向すなわち横方向のいずれかに傾斜させることができる。傾斜組成を有することにより、結果として生じる圧縮応力および引張応力を積層ガラス構造体内の特定の位置に容易に配することができる可能性がある。積層ガラス構造体の応力プロファイルは、焼結ガラスフリット材層の組成を傾斜させることにより調整することができる。例えば、焼結ガラスフリット材層の厚み方向に組成を傾斜させることにより、確立される圧縮応力プロファイルをより制御しやすくなり、一方、基板またはフレキシブルガラスの表面方向に組成を傾斜させることにより、積層ガラス構造体の切断プロセスまたはそれ以外の形の分離を容易に行うことができる。
【００５５】
図４において、積層ガラス構造体７０は、フレキシブルガラスシート１２から構成される第１フレキシブルガラス層７２および第２フレキシブルガラス層７６の間に挟持された焼結ガラスフリット材層７４を含む。焼結ガラスフリット材層７４は縦方向に傾斜した多成分組成を有するフリットテープ８２から構成されている。フリットテープ８２は、フリットテープ８２を形成するフリット材の１種の成分の濃度が積層ガラス構造体７０の中心付近でより高くなり、フリット材の他の成分の濃度が表面付近でより高くなるように傾斜している。この傾斜組成は、積層ガラス構造体７０の第１および第２フレキシブルガラス層７２、７６内に発生する圧縮応力の応力プロファイルに影響を与えることができる。例えば、圧縮応力を、フリットテープ８２と、第１および第２フレキシブルガラス層７２、７６の間との各界面７８および８０で高くなるようにすることができ、積層ガラス構造体７０の外面９４、９６で低くなるようにすることができる。フリットテープ８２の厚み８８を調整することによって縦方向に傾斜した様々な組成を有するフリットテープ８２を形成することもでき、一方、積層ガラス構造体７０の総厚９２は依然として約３００μｍ以下とすることができる。
【００５６】
図５を参照すると、他の実施形態として、異なる形で縦方向に傾斜した組成を有するフリット層１０４を有する積層ガラス構造体１００が図示されている。傾斜組成を有するフリット層１０４は、厚み１２４を有する傾斜組成を有するフリットテープ１１２から形成されており、フリット材の１種の成分の濃度は、積層ガラス構造体１００の下面１２０に近い側で高くなっており、フリット材の他の成分の濃度は上面に近い側で高くなっている。例えば、積層ガラス構造体１００の下面１２０側に位置するフレキシブルガラス層１０６は、１種の成分の濃度がより高いフリットに近いので、積層ガラス構造体１００の上面１１８側に位置するフレキシブルガラス層１０２よりも、全厚に亘ってより高い圧縮応力を有することができる。さらに、積層ガラス構造体１００において、フリット材の１種の成分の濃度を一方のフレキシブルガラスシートに近い側で高くなるようにして、フリットテープ１１２および下側フレキシブルガラスシート１１６の間に形成される結合を強化することができる。例えば、積層ガラス構造体１００において、フリットテープ１１２のフリット材および下側フレキシブルガラスシート１１６の間の界面１１０に形成される結合を、フリットテープ１１２のフリット材および上側フレキシブルガラスシート１２の間の界面１０８に形成される結合よりも強くすることができる。フレキシブルガラス層１０２、１０６はどちらもフレキシブルガラスシートから構成することができるが、フレキシブルガラス層１０２、１０６は同一でなくてもよい。例えば、フレキシブルガラスシート１２の厚み２４を約１００μｍとすることができ、下側フレキシブルガラスシート１１６の厚み１２６を、約１００μｍを超えるかまたは約１００μｍ未満とすることができ、あるいは下側フレキシブルガラスシート１１６はフレキシブルガラスシート１２と同一でなくてもよい。しかしながら、積層ガラス構造体１００の総厚１２８は、依然として約３００μｍ以下とすることができる。
【００５７】
ここで図６を参照すると、他の実施形態として、横方向に傾斜した組成を有するフリット層１３４を有する、総厚１５８を有する積層ガラス構造体１３０が示されている。積層ガラス構造体１３０は非対称であっても対称であってもよい。この実施形態において、積層ガラス構造体１３０は、フレキシブルガラスシート１２から構成されるフレキシブルガラス層１３２、フリットテープ１４４から構成されるフリット層１３４および基板材料１４８から構成される基板層１３６から形成されている。基板材料１４８は、上述した任意の基板のいずれかであってもよく、フリットテープ１４４およびフレキシブルガラスシート１２の両方のＣＴＥよりも高いＣＴＥを有することができ、それによって、対称積層ガラス構造体で可能な圧縮応力よりも高い圧縮応力が生じる。基板材料１４８の厚み１５６は約１００μｍ以上かつ約５ｍｍ以下とすることができる。フリットテープ１４４の組成は積層ガラス構造体１３０の幅１５０およびフリットテープ１４４の厚み１５４に沿って傾斜しており、フリット材の１種の材料の濃度は、積層ガラス構造体１３０の第１端１４５側の方が、積層ガラス構造体１３０の反対側の第２端１４７側よりも高くなるように配されている。フリット材のこの１種の成分はまた、基板材料１４８およびフリットテープ１４４の界面１４０側でより高濃度になるように配されている。フリット材は、フレキシブルガラスシート１２およびフリットテープ１４４の間の界面１３８付近でより低濃度になるように配されている。この様式のフリット材の傾斜組成により、積層ガラス構造体１３０の第１端１４５に近い側のフレキシブルガラスシート１２の界面１３８に沿った圧縮応力を、積層ガラス構造体１３０の第２端１４７に近い側のフレキシブルガラスシート１２に亘って形成される圧縮応力よりも高くすることができる。
【００５８】
図７においては、積層ガラス構造体１６０は、４層以上の層を含むことができ、対称であっても非対称であってもよい。積層ガラス構造体１６０は、第１フレキシブルガラスシート１２から形成された第１フレキシブルガラス層１６２および第２フレキシブルガラスシート１２から形成された第２フレキシブルガラス層１７０を含む。第１および第２フレキシブルガラス層１６２、１７０の間に３層の焼結ガラスフリット材層が挟持されている。第１焼結ガラスフリット材層１６４は、第２焼結ガラスフリット材層１６８と同一であってもよい。第１および第２焼結ガラスフリット材層１６４、１６８は、フリットテープ等のガラスフリット材１７２から形成することができる。積層ガラス構造体１６０はまた、同じくガラスフリット材またはフリットテープ１７４から構成される中央焼結ガラスフリット材層１６６も含むことができる。焼結ガラスフリット材層１６４、１６６、１６８のいずれも傾斜組成を有することができ、他の焼結ガラスフリット材層１６４、１６６、１６８のいずれかと同一であっても異なっていてもよい。この実施形態において、中央焼結ガラスフリット材層１６６を形成するフリットテープ１７４は傾斜組成を有することができ、あるいは第１および第２焼結ガラスフリット材層１６４、１６８よりもフリット材の含有量を高くすることもできる。こうすることにより、第１および第２フレキシブルガラス層１６２、１７０内に発生する圧縮応力が、積層ガラス構造体１６０内の特定の面に沿って集中するか、または特定の領域に局在化するように、積層ガラス構造体１６０の応力プロファイルに影響を与えることができる。積層ガラス構造体１６０の他の実施形態は、より多数のまたはより少数の焼結ガラスフリット材層１６４、１６６、１６８、例えば、２層の焼結ガラスフリット材層、４層の焼結ガラスフリット材層、５層の焼結ガラスフリット材層またはそれを超える焼結ガラスフリット材層を有することができる。さらに、焼結ガラスフリット材層の一部または全部が傾斜組成を有することができ、あるいは積層ガラス構造体１６０内に任意の可能な順序で配置することができる。
【００５９】
本明細書に記載したどの積層ガラス構造の実施形態においても、積層ガラス構造体をイオン交換プロセスに付すことによりフレキシブルガラスシート内にさらなる圧縮応力を発生させることができる。イオン交換プロセスは、フレキシブルガラスシート内の圧縮応力をフレキシブルガラスシートの外面に集中させる化学強化プロセスである。例えば、図７の積層ガラス構造体１６０をイオン交換プロセスに付すことにより、第１フレキシブルガラス層１６２の第１フレキシブルガラスシート１２内の圧縮応力を上面１７６に集中させることができる。同様に、イオン交換プロセスはまた、第２フレキシブルガラス層１７０の第２フレキシブルガラスシート１２内の圧縮応力を下面１７８に集中させることもできる。イオン交換は、積層ガラス構造体を形成する場合は、積層ガラス構造を形成する前に、または既に形成された積層ガラス構造体に対し実施することができる。例えば、フレキシブルガラスシートは、積層ガラス構造体を形成する前にイオン交換に付すことにより、フレキシブルガラス内に圧縮応力を誘発することができ、あるいは、形成が完了した積層ガラス構造体をイオン交換プロセスに付すことにより、積層ガラス構造体の外層内に圧縮応力を発生させることができる。
【００６０】
さらに、本明細書に記載する積層ガラス構造体は、基板の切断経路付近の局所的な領域に熱を適用することにより切断または分離することができる。熱をかけることにより局所的に圧縮応力を低減することができるので、ＣＯ２レーザー等の様々な切断方法を用いることが可能になる。切断後、積層ガラス構造体を室温に戻して圧縮応力を復活させることができ、それによって積層ガラス構造体が強化される。焼結材料は変形温度および／または熱容量が高分子材料よりも高いので、本明細書に記載する強化積層ガラス構造体は、高分子接着剤を有するガラス構造体よりも高い温度に曝すことができる。
【００６１】
総合的考察
各非ガラス基板は、それ自体が、異なるヤング率、異なるポアソン比および／または層厚さを有する異なる種類の金属から作製される積層構造体または複合構造体であってもよい。この場合、当業者は、本発明において記載するガラス−金属積層体を有利に構成するために用いることができる、層全体の実効値（実効厚み、実効ヤング率、実効ポアソン比等）を見出すために、この複合層を平均化（ｈｏｍｏｇｅｎｉｚｅ）することができるであろう。例えば複合体は、上述の材料および／または金属（ステンレス鋼、ニッケル、銅、貴金属、金属酸化物等）の任意の組合せから形成することができる。
【００６２】
本明細書に記載する積層ガラス構造体は、電子デバイスの保護要素として使用するための、場合により透明な、付形可能な、および／または可撓性構造を有することができ、この積層ガラス構造体は、厚みが５〜３００マイクロメートルであるフレキシブルガラスシートの層と、０．１ｍｍ〜５ｍｍの範囲の厚みを有する非ガラス（金属等）基板層とを含む複合構造体である。これに関連して、積層ガラス構造体が成形性を有することにより、屈曲させ、および／または捻ることによって完全に平坦な形状から変形させることが可能になり、それによって他の何らかの物体の形状または形態に適合させることができる。
【００６３】
フレキシブルガラスシートおよび非ガラス基板を、回分式プロセスに従い、シート形態で提供することができる。別法として、フレキシブルガラスシートをシート形態で提供し、非ガラス基板を連続ロールから提供することができる。さらなる可能性として、フレキシブルガラスシートおよび非ガラス基板はいずれも連続ロールから得られる。
【００６４】
焼結ガラスフリット材層を有する上述の積層ガラス構造体はフレキシブルガラスの強度を向上させ、性能、耐衝撃性、寿命、機械的耐久性等の性能を改善することもできる。幾つかの実施形態においては、フレキシブルガラスは、水分バリアとして作用することもでき、望ましくないＵＶ光を遮蔽することもできる。本明細書に記載する積層ガラス構造体は強化されているため、積層ガラス構造体の後加工を、非強化ガラス構造体に用いることができる温度よりも高い温度で行うことができる。積層ガラス構造体に熱を局所的に適用し、それによって積層ガラス構造体のフレキシブルガラスの圧縮応力を緩和することにより、正確かつ高精度な切断プロセスを行うこともできる。積層ガラス構造体を室温に冷却すると圧縮応力が復活するであろう。
【００６５】
対称積層ガラス構造体の場合、ほぼ一定の均一な圧縮応力を上述の積層ガラス構造体のガラスの全厚に亘って付与することができる。非対称積層ガラス構造体の場合は、積層ガラス構造体のフレキシブルガラスの層によって、基板材料を、引掻き、破損または他の損傷から保護することができる。積層ガラス構造体の外面のフレキシブルガラスは、基板材料の表面よりも容易に汚れを落とすことができる。例えば、フレキシブルガラスにステンレス鋼を積層した積層ガラス構造体から作製された冷蔵庫の扉に耐指紋付着性を付与することができ、あるいは、フレキシブルガラスにアルミニウムを積層した積層ガラス構造体から作製された携帯型電子機器の電池カバーに耐引掻性および防汚性を付与することができる。さらに、基板材料を破損から保護し、万が一破損した場合はフレキシブルガラスが飛散しないように保持することができる。非対称積層ガラス構造は、タッチパネル用カバー（ｔｏｕｃｈ  ａｎｄ  ｃｏｖｅｒ）ガラスを提供することができ、これは化学強化ガラスの代替品として使用することができる。上述したような湾曲ディスプレーガラスに関連して非対称積層ガラス構造を提供することができる。
【００６６】
非対称積層ガラス構造体の非ガラス基板にさらなる機能を組み込むことができる。例えば、基板材料は、金属偏光シートまたはコントラスト強調フィルタ貼り合わせ体を含むことができ、あるいは反射防止性、カラーフィルタ性能または色変換性を有することができる。別法として、またはこれに加えて、望ましくない周囲光を遮蔽し、および／または散乱粒子を有するように非ガラス基板を設計することができ、それによって導波性が低減され、機器の輝度が向上する。さらに、別法として、またはこれに加えて、ガラスは抗菌性を有することができる。このような追加機能をフレキシブルガラスに組み込むことができる。
【００６７】
高分子材料は引掻き傷が付きやすく、日光曝露等の環境因子により劣化し、かつ水分／酸素バリア性に劣る。一方、ガラスは耐引掻性が高く、耐久性が高く、かつ水分／酸素バリア性が高いことが知られている。しかしながら、ガラスは、例えば、金属と比較して、密度が高く、かつ脆い材料であり、ガラスの強度は欠陥および傷に左右される。上述の積層ガラス構造体およびその作製方法は、これらの２種類の材料の利点を生かしてこれらを組み合わせ、バリア性が改善された、軽量で、未保護のフレキシブルガラス積層体よりも機械的信頼性が高い積層構造体として一体化させるものである。
結論
任意の実施形態を含む本開示の上述の実施形態は単なる実施可能な例であり、単に本開示の様々な原理を明確に理解するための説明であることを強調すべきである。上述の本開示の実施形態は、本開示の趣旨および様々な原理から実質的に逸脱することなく多くの変形および修正を行うことが可能である。このような修正形態および変形形態は全て本開示の趣旨および本発明の開示に包含され、次に記載する特許請求の範囲によって保護されることを意図している。
【誤訳訂正２】
【訂正対象書類名】特許請求の範囲
【訂正対象項目名】全文
【訂正方法】変更
【訂正の内容】
【特許請求の範囲】
【請求項１】
厚みが３００μｍ以下であるフレキシブルガラスシートを含む第１基板層と、
第２基板層と、
前記第１基板層の第１面および前記第２基板層の第２面に結合した焼結ガラスフリット材層と
を含む強化積層ガラス構造体において、前記焼結ガラスフリット材層は、前記フレキシブルガラスシートの全厚に亘って少なくとも約１００ＭＰａの圧縮応力を付与する、前記第１および前記第２面に結合した焼結ガラスフリットを含むことを特徴とする、強化積層ガラス構造体。
【請求項２】
前記焼結ガラスフリット材層の厚みが２５μｍ〜１２５μｍであることを特徴とする、請求項１に記載の強化積層ガラス構造体。
【請求項３】
前記フレキシブルガラスシートが化学強化されたガラスシートであることを特徴とする、請求項１または２に記載の強化積層ガラス構造体。
【請求項４】
強化積層ガラス構造体の総厚が３００μｍ以下であることを特徴とする、請求項１〜３のいずれか一項に記載の強化積層ガラス構造体。
【請求項５】
強化積層ガラス構造体の形成方法において、
厚みが３００μｍ以下であるフレキシブルガラスシートを含む第１基板層を提供するステップと、
前記フレキシブルガラスシートの表面にガラスフリット材の層を適用し、積層ガラス構造体を形成するステップと、
冷却によって前記フレキシブルガラスシートの全厚に亘って少なくとも１００ＭＰａの圧縮応力が導入されるように前記ガラスフリット材を焼結するのに十分な温度に、前記ガラスフリット材を加熱するステップと
を有してなることを特徴とする、方法。
【請求項６】
前記積層ガラス構造体に第２基板層を提供するステップをさらに含むことを特徴とする、請求項５に記載の方法。
【請求項７】
前記ガラスフリット材のＣＴＥが前記フレキシブルガラスシートのＣＴＥの２倍以上であることを特徴とする、請求項５または６に記載の方法。
【請求項８】
前記ガラスフリット材のＣＴＥ値が前記フレキシブルガラスシートのＣＴＥ値を少なくとも３ｐｐｍ／℃上回ることを特徴とする、請求項５〜７のいずれか一項に記載の方法。
【請求項９】
前記ガラスフリット材の材料が傾斜組成を有することを特徴とする、請求項５〜８のいずれか一項に記載の方法。
【請求項１０】
焼結されたガラスフリット材の層が、散乱要素を含むかまたは紫外光吸収性を有することを特徴とする、請求項５〜９のいずれか一項に記載の方法。